(57)【要約】      （修正有）【課題】ガラスと樹脂部材とを粘着テープで接合した積層体であって、大型のガラスを用いた場合であっても粘着テープの剥がれやずれが生じ難い積層体及び該積層体を形成するための粘着テープの提供。【解決手段】ガラス、粘着テープ及び樹脂部材がこの順番に積層した積層体であって、粘着テープは粘着ポリマーを含有する粘着剤層を有し、粘着ポリマーは、数平均分子量が３０万以上、重量平均分子量が５０万以上である、積層体、及び粘着テープ。【選択図】なし【特許請求の範囲】
【請求項１】
ガラス、粘着テープ及び樹脂部材がこの順番に積層した積層体であって、
前記粘着テープは粘着ポリマーを含有する粘着剤層を有し、
前記粘着ポリマーは、数平均分子量が３０万以上、重量平均分子量が５０万以上である、積層体。
【請求項２】
前記粘着ポリマーはアクリル系ポリマーを含有する、請求項１記載の積層体。
【請求項３】
前記アクリル系ポリマーは原料モノマー中にブチルアクリレートを２０重量％以上含有する、請求項２記載の積層体。
【請求項４】
前記粘着テープは、粘着剤層、発泡体層、及び粘着剤層をこの順で有する、請求項１、２又は３記載の積層体。
【請求項５】
前記発泡体層の２５％圧縮強度が２０ｋＰａ以上１０００ｋＰａ以下である、請求項４記載の積層体。
【請求項６】
前記発泡体層の見かけ密度が０．０５ｇ／ｃｍ３以上０．７ｇ／ｃｍ３以下である、請求項４又は５記載の積層体。
【請求項７】
前記発泡体層の厚みが８０μｍ以上１５００μｍ以下である、請求項４、５又は６記載の積層体。
【請求項８】
前記樹脂部材は、前記粘着剤層と接する接触面及び該接触面に対向する対向面を有し、前記対向面は長さ３ｍｍ以上の突起部を有する、請求項１、２、３、４、５、６又は７記載の積層体。
【請求項９】
前記粘着剤層のゲル分率は１０％以上である、請求項１、２、３、４、５、６、７又は８記載の積層体。
【請求項１０】
車両用ガラスとして用いられる、請求項１、２、３、４、５、６、７、８又は９記載の積層体。
【請求項１１】
車両用ガラスと樹脂部材を接着するために用いられる粘着テープであって、
粘着テープは粘着ポリマーを含有する粘着剤層を有し、前記粘着ポリマーは、数平均分子量が３０万以上、重量平均分子量が５０万以上である、粘着テープ。
【請求項１２】
ガラス窓と窓枠を接着するために用いられる粘着テープであって、
粘着テープは粘着ポリマーを含有する粘着剤層を有し、前記粘着ポリマーは、数平均分子量が３０万以上、重量平均分子量が５０万以上である、粘着テープ。
【発明の詳細な説明】
【技術分野】
【０００１】
本発明は、ガラスと樹脂部材とを粘着テープで接合した積層体及び該積層体を形成するための粘着テープに関する。
【背景技術】
【０００２】
画像表示装置又は入力装置を搭載した携帯電子機器（例えば、携帯電話、携帯情報端末等）においては、組み立てのために両面粘着テープが用いられている。具体的には、例えば、携帯電子機器の表面を保護するためのカバーパネルをタッチパネルモジュール又はディスプレイパネルモジュールに接着したり、タッチパネルモジュールとディスプレイパネルモジュールとを接着したりするために両面粘着テープが用いられている。このような両面粘着テープは、例えば、額縁状等の形状に打ち抜かれ、表示画面の周辺に配置されるようにして用いられる（例えば、特許文献１、２）。また、車両部品（例えば、車載用パネル）を車両本体に固定する用途にも両面粘着テープが用いられている。
【先行技術文献】
【特許文献】
【０００３】
【特許文献１】特開２００９−２４２５４１号公報
【特許文献２】特開２００９−２５８２７４号公報
【発明の概要】
【発明が解決しようとする課題】
【０００４】
一方、車両の生産において、フロントガラスやサイドガラス等の車両用ガラスは接着剤によって車両のフレームに固定されている。この際、接着剤が完全に硬化するまでの間ガラスが接着位置からずれないようにするために、ガラスを樹脂部材と接着し、樹脂部材を介してガラスを車両のフレームに仮固定している。ここで、図１、２に仮固定の様子を表した模式図を示した。図１、２では例として自動車のフロントガラスを固定する様子を示している。図１、２に示すように、フロントガラス１を自動車のフレーム３に固定する際は、まず、フロントガラス１と樹脂部材２を接着する。樹脂部材２のフロントガラス１と対向する面とは反対側の面には突起が設けられており、この突起と対応する穴がフレーム３に開けられている。フロントガラス１と樹脂部材２の接着後、フロントガラス１の端部領域に接着剤４を塗り、樹脂部材２の突起をフレーム３に開けられた穴に差し込むことでフロントガラス１とフレーム３が仮固定される。その後接着剤が硬化すると、フロントガラス１とフレーム３は完全に固定される。
【０００５】
従来の車両の製造では、ガラスと上記樹脂部材の接着にも接着剤を用いている。しかしながら、接着剤は乾燥までに時間を要することから生産効率が悪いという問題がある。そこで、ガラスと樹脂部材とを粘着テープで固定することが検討されたが、ガラスがフロントガラスのような大型で重いものである場合、粘着テープがガラスの重量に耐えきれず、粘着テープがずれてしまったり、剥がれたりしてしまうという問題がある。
【０００６】
本発明は、上記現状に鑑み、ガラスと樹脂部材とを粘着テープで接合した積層体であって、大型のガラスを用いた場合であっても粘着テープの剥がれやずれが生じ難い積層体及び該積層体を形成するための粘着テープを提供することを目的とする。
【課題を解決するための手段】
【０００７】
本発明は、ガラス、粘着テープ及び樹脂部材がこの順番に積層した積層体であって、前記粘着テープは粘着ポリマーを含有する粘着剤層を有し、前記粘着ポリマーは、数平均分子量が３０万以上、重量平均分子量が５０万以上である、積層体である。
以下に本発明を詳述する。
【０００８】
本発明の積層体は、ガラス、粘着テープ及び樹脂部材がこの順番に積層した積層体である。上記積層体としては、例えば、車両のガラス部材を車両のフレームに固定する際に用いる積層体や、はめ殺しの窓の取り付けにおいてガラス窓と窓枠とを固定する際に用いる積層体等が挙げられる。
【０００９】
上記粘着テープは粘着ポリマーを含有する粘着剤層を有し、上記粘着ポリマーは、数平均分子量が３０万以上、重量平均分子量が５０万以上である。本発明の積層体は、粘着剤層に上記範囲の数平均分子量及び重量平均分子量を有する粘着ポリマーを用いることで、ガラスが大型で重い場合であっても、粘着テープのずれや剥がれを起こり難くすることができる。
上記数平均分子量の好ましい下限は３５万、より好ましい下限は４０万、更に好ましい下限は４５万、特に好ましい下限は５０万である。上記数平均分子量の上限は特に限定されないが、被着体への濡れ性の観点から、１５０万以下であることが好ましい。
上記重量平均分子量の好ましい下限は５２万、より好ましい下限は５５万、更に好ましい下限は６０万、特に好ましい下限は７０万、とりわけ好ましい下限は８０万である。上記重量平均分子量の上限は特に限定されないが、被着体への濡れ性の観点から、２００万以下であることが好ましい。
なお、上記数平均分子量及び重量平均分子量は、ゲルパミエーションクロマトグラフィ（ＧＰＣ）法によりポリスチレン換算分子量として測定される。具体的には、以下の方法で測定することができる。
まず、粘着ポリマーをテトラヒドロフラン（ＴＨＦ）によって５０倍希釈して得られた希釈液を、ポア径０．２μｍのポリテトラフルオロエチレン製フィルターで濾過する。次いで、得られた濾液について、測定機としてｅ２６９５  Ｓｅｐａｒａｔｉｏｎｓ  Ｍｏｄｕｌｅ（Ｗａｔｅｒｓ社製）、検出器として示差屈折計（２４１４、Ｗａｔｅｒｓ社製）、カラムとしてＧＰＣ  ＫＦ−８０６Ｌ（昭和電工社製）を用いて、サンプル流量：１ｍＬ／ｍｉｎ、カラム温度：４０℃の条件でＧＰＣ測定を行う。
【００１０】
上記粘着ポリマーは、上記数平均分子量及び重量平均分子量の範囲を満たしていれば特に限定されず、例えば、アクリル系ポリマー、ゴム系ポリマー、ウレタン系ポリマー、シリコン系ポリマー、及びポリエステル系ポリマー等が挙げられる。中でも、上記数平均分子量及び重量平均分子量の範囲を満たしやすいことから、粘着ポリマーはアクリル系ポリマーを含有することが好ましく、アクリル系ポリマーであることがより好ましく、原料モノマーとしてブチルアクリレート用いたアクリル系ポリマーであることが更に好ましい。また上記粘着ポリマーの構造は特に限定されず、ランダム共重合体でも、ブロック共重合体でも良い。
【００１１】
上記アクリル系ポリマーが原料モノマーとしてブチルアクリレートを用いたアクリル系ポリマーである場合、上記アクリル系ポリマーは、原料モノマー中にブチルアクリレートを２０重量％以上含有することが好ましい。
原料モノマー中にブチルアクリレートを２０重量％以上含有することで、より粘着力に優れ、ずれや剥がれが起き難い粘着テープとすることができる。粘着テープのずれや剥がれをさらに抑制できる観点から、上記原料モノマー中のブチルアクリレートの含有量は２５重量％以上であることがより好ましく、５０重量％以上であることが更に好ましい。上記原料モノマー中のブチルアクリレートの含有量の上限は特に限定されず、原料モノマーの全量がブチルアクリレートであってもよい。上記アクリル系ポリマーが原料モノマーとしてブチルアクリレートを用いたアクリル系ポリマーである場合、上記アクリル系ポリマーは、原料モノマー中にブチルアクリレートを、通常１００重量％以下、例えば９９重量％以下含有する。
【００１２】
上記アクリル系ポリマーが原料モノマーとしてブチルアクリレートを用いたアクリル系ポリマーである場合、上記アクリル系ポリマーは、原料モノマーとして必要に応じてブチルアクリレート以外の他の重合性モノマーを含んでいてもよい。
上他の重合性モノマーとして、例えば、２−エチルヘキシルアクリレート、（メタ）アクリル酸メチル、（メタ）アクリル酸エチル、（メタ）アクリル酸ｎ−プロピル、（メタ）アクリル酸イソプロピル等のアルキル基の炭素数が１〜３の（メタ）アクリル酸アルキルエステル、メタクリル酸トリデシル、（メタ）アクリル酸ステアリル等のアルキル基の炭素数が１３〜１８の（メタ）アクリル酸アルキルエステル、（メタ）アクリル酸ヒドロキシアルキル、グリセリンジメタクリレート、（メタ）アクリル酸グリシジル、２−メタクリロイルオキシエチルイソシアネート、（メタ）アクリル酸、イタコン酸、無水マレイン酸、クロトン酸、マレイン酸、フマル酸、等の官能性モノマーが挙げられる。
【００１３】
上記粘着ポリマーを得るには、原料モノマーを、重合開始剤の存在下にてラジカル反応させればよい。上記モノマー混合物をラジカル反応させる方法、即ち、重合方法としては、従来公知の方法が用いられ、例えば、溶液重合（沸点重合又は定温重合）、乳化重合、懸濁重合、塊状重合等が挙げられる。
上記重合開始剤は特に限定されず、例えば、有機過酸化物、アゾ化合物等が挙げられる。上記有機過酸化物として、例えば、１，１−ビス（ｔ−ヘキシルパーオキシ）−３，３，５−トリメチルシクロヘキサン、ｔ−ヘキシルパーオキシピバレート、ｔ−ブチルパーオキシピバレート、２，５−ジメチル−２，５−ビス（２−エチルヘキサノイルパーオキシ）ヘキサン、ｔ−ヘキシルパーオキシ−２−エチルヘキサノエート、ｔ−ブチルパーオキシ−２−エチルヘキサノエート、ｔ−ブチルパーオキシイソブチレート、ｔ−ブチルパーオキシ−３，５，５−トリメチルヘキサノエート、ｔ−ブチルパーオキシラウレート等が挙げられる。上記アゾ化合物として、例えば、アゾビスイソブチロニトリル、アゾビスシクロヘキサンカルボニトリル等が挙げられる。これらの重合開始剤は単独で用いてもよいし、２種以上を併用してもよい。
【００１４】
上記粘着ポリマーはリビングラジカル重合によって得てもよい。
リビングラジカル重合は、重合反応が停止反応又は連鎖移動反応等の副反応で妨げられることなく分子鎖が生長していく重合である。リビングラジカル重合によれば、例えばフリーラジカル重合等と比較してより均一な分子量及び組成を有するポリマーが得られ、低分子量成分等の生成を抑えることができるため、高温下でも粘着剤組成物が剥がれにくくなる。また、均一かつ大きな分子量のポリマーが得られることから、得られる粘着ポリマーが上記数平均分子量及び重量平均分子量の範囲を満たしやすくなる。
【００１５】
リビングラジカル重合は一般的に用いられるものであれば特に限定されず、ＴＥＲＰ法、ＲＡＦＴ法、ＮＭＰ法等が挙げられる。ＴＥＲＰ法においては有機テルル化合物、ＲＡＦＴ法においてはＲＡＦＴ剤、ＮＭＰ法においてはニトロキシド化合物が用いられ、必要に応じてラジカル重合開始剤を組み合わせて使用する。
【００１６】
上記有機テルル化合物として、例えば、２−メチル−２−ｎ−ブチルテラニル−プロピオン酸、（メチルテラニル−メチル）ベンゼン、１−クロロ−４−（メチルテラニル−メチル）ベンゼン、１−ヒドロキシ−４−（メチルテラニル−メチル）ベンゼン、１−フェノキシカルボニル−４−（２−メチルテラニル−プロピル）ベンゼンが挙げられる。
ＲＡＦＴ剤として、例えば、Ｓ−シアノメチル−Ｓ−ドデシルトリチオ炭酸、ジチオ安息香酸２−シアノ−２−プロピル、Ｓ−（２−シアノ−２−プロピル）−Ｓ−ドデシルトリチオ炭酸、２−メチル−２−［（ドデシルスルファニルチオカルボニル）スルファニル］プロパン酸が挙げられる。
ニトロキシド化合物として、例えば、ジ−ｔｅｒｔ−ブチル−ニトロキシド、４−カルボキシ−２，２，６，６−テトラメチルピペリジン１−オキシル、テトラメチル−イソインドリン−１−オキシル、テトラエチル−イソインドリン−１−オキシル、Ｎ−ｔｅｒｔ−ブチル−Ｎ−［１−ジエチルフォスフォノ−（２，２−ジメチルプロピル）］ニトロキシド、２，２，５−トリメチル−４−フェニル−３−アザヘキサン−３−ニトロキシド等が挙げられる。
【００１７】
上記リビングラジカル重合において、上記開始剤に加えて、重合速度の促進を目的としてアゾ化合物を用いてもよい。
上記アゾ化合物は、ラジカル重合に一般的に用いられるものであれば特に限定されず、例えば、２，２’−アゾビス（イソブチロニトリル）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、１，１−アゾビス（シクロヘキサン−１−カルボニトリル）、１−［（１−シアノ−１−メチルエチル）アゾ］ホルムアミド、４，４’−アゾビス（４−シアノバレリアン酸）、ジメチル−２，２’−アゾビス（２−メチルプロピオネート）、ジメチル−１，１’−アゾビス（１−シクロヘキサンカルボキシレート）、２，２’−アゾビス｛２−メチル−Ｎ−［１，１’−ビス（ヒドロキシメチル）−２−ヒドロキシエチル］プロピオンアミド｝、２，２’−アゾビス［２−メチル−Ｎ−（２−ヒドロキシエチル）プロピオンアミド］、２，２’−アゾビス［Ｎ−（２−プロペニル）−２−メチルプロピオンアミド］、２，２’−アゾビス（Ｎ−ブチル−２−メチルプロピオンアミド）、２，２’−アゾビス（Ｎ−シクロヘキシル−２−メチルプロピオンアミド）、２，２’−アゾビス［２−（２−イミダゾリン−２−イル）プロパン］二塩酸塩、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（２−アミジノプロパン）二塩酸塩、２，２’−アゾビス［Ｎ−（２−カルボキシエチル）−２−メチルプロピオンアミジン］四水和物、２，２’−アゾビス（１−イミノ−１−ピロリジノ−２−メチルプロパン）二塩酸塩、２，２’−アゾビス（２，４，４−トリメチルペンタン）等が挙げられる。これらのアゾ化合物は、単独で用いてもよく、２種以上を併用してもよい。
【００１８】
上記リビングラジカル重合においては、分散安定剤を用いてもよい。上記分散安定剤として、例えば、ポリビニルピロリドン、ポリビニルアルコール、メチルセルロース、エチルセルロース、ポリ（メタ）アクリル酸、ポリ（メタ）アクリル酸エステル、ポリエチレングリコール等が挙げられる。
【００１９】
上記リビングラジカル重合の方法としては、従来公知の方法が用いられ、例えば、溶液重合（沸点重合又は定温重合）、乳化重合、懸濁重合、塊状重合等が挙げられる。
上記リビングラジカル重合において重合溶媒を用いる場合、該重合溶媒は特に限定されない。上記重合溶媒としては、例えば、ヘキサン、シクロヘキサン、オクタン、トルエン、キシレン等の非極性溶媒や、水、メタノール、エタノール、プロパノール、ブタノール、アセトン、メチルエチルケトン、メチルイソブチルケトン、テトラヒドロフラン、ジオキサン、Ｎ，Ｎ−ジメチルホルムアミド等の高極性溶媒を用いることができる。これらの重合溶媒は、単独で用いてもよく、２種以上を併用してもよい。
また、重合温度は、重合速度の観点から０〜１１０℃が好ましい。
【００２０】
上記粘着剤層は、粘着付与樹脂を含有してもよい。
上記粘着付与樹脂として、例えば、ロジンエステル系樹脂、水添ロジン系樹脂、テルペン系樹脂、テルペンフェノール系樹脂、クマロンインデン系樹脂、脂環族飽和炭化水素系樹脂、Ｃ５系石油樹脂、Ｃ９系石油樹脂、Ｃ５−Ｃ９共重合系石油樹脂等が挙げられる。これらの粘着付与樹脂は単独で用いてもよいし、２種以上を併用してもよい。
【００２１】
上記粘着付与樹脂の含有量は特に限定されないが、粘着力を向上させて粘着テープのずれや剥がれをより抑制する観点から、上記粘着ポリマー１００重量部に対する好ましい下限は１０重量部、好ましい上限は６０重量部である。
【００２２】
上記粘着剤層は架橋剤を含有していてもよい。
上記架橋剤は特に限定されず、例えば、イソシアネート系架橋剤、アジリジン系架橋剤、エポキシ系架橋剤、金属キレート型架橋剤等が挙げられる。なかでも、イソシアネート系架橋剤が好ましい。
【００２３】
上記架橋剤の含有量は特に限定されないが、上記粘着ポリマー１００重量部に対して０．０１〜１５重量部が好ましく、０．１〜１０重量部がより好ましい。
【００２４】
上記粘着剤層はゲル分率が１０％以上であることが好ましい。
上記粘着剤層のゲル分率が１０％以上であることで、粘着テープのずれや剥がれをより抑えることができる。粘着テープのずれや剥がれをさらに抑制できる観点から、上記粘着剤層のゲル分率のより好ましい下限は２０％、更に好ましい下限は３０％、更により好ましい下限は４０％、特に好ましい下限は５０％、とりわけ好ましい下限は６０％である。上記粘着剤層のゲル分率の上限は特に限定されないが、粘着力をより向上させる観点から９５％であることが好ましい。
【００２５】
上記粘着剤層の厚みは特に限定されないが、好ましい下限は５μｍ、好ましい上限は５００μｍである。上記粘着剤層の厚みをこの範囲内とすることにより、粘着テープのずれや剥がれをより抑えることができる。粘着テープのずれや剥がれをさらに抑制できる観点から、上記樹脂層の厚みのより好ましい下限は１０μｍ、より好ましい上限は４００μｍである。
【００２６】
上記粘着剤層は、２３℃でのせん断貯蔵弾性率Ｇ’が好ましくは１×１０５Ｐａ以上、より好ましくは２×１０５Ｐａ以上、さらに好ましくは３×１０５Ｐａ以上であり、好ましくは１×１０７Ｐａ以下、より好ましくは５×１０６Ｐａ以下、さらに好ましくは１×１０６Ｐａ以下である。
粘着剤層の２３℃でのせん断貯蔵弾性率Ｇ’が上記範囲内であると、粘着テープのずれの抑制性と被着体への貼り付け性を両立することができる。なお、２３℃でのせん断貯蔵弾性率Ｇ’とは、アイティー計測制御社製のＤＶＡ−２００等の動的粘弾性測定装置を用いて、測定周波数１Ｈｚの条件で−５０℃から２００℃まで測定を行った際の、２３℃での値のことを指す。
【００２７】
上記粘着テープは、基材を有するサポートタイプであってもよく、基材を有さないノンサポートタイプであってもよい。上記粘着テープがサポートタイプの場合、基材は特に限定されないが、発泡体であることが好ましく、上記粘着テープは、粘着剤層、発泡体層、及び粘着剤層をこの順で有することが好ましい。
上記粘着テープが発泡体層を有することで、粘着テープに柔軟性を付与することができ、ガラス及び樹脂部材の凹凸に追従してより粘着力が向上することから、粘着テープのずれや剥がれをより抑えることができる。なお、上記発泡体層の両面に有する粘着剤層は、上記粘着ポリマーが上記数平均分子量及び重量平均分子量の範囲を満たしていれば同じ組成であってもよく異なる組成であってもよい。
【００２８】
上記発泡体は、連続気泡構造を有していても独立気泡構造を有していてもよいが、独立気泡構造を有することが好ましい。上記発泡体が独立気泡構造を有することで、より優れた基材強度を発揮することができる。上記発泡体は、単層構造であっても多層構造であってもよい。
【００２９】
上記発泡体層を構成する材料は特に限定されず、例えば、ポリオレフィン樹脂、ポリアミド樹脂、ポリカーボネート樹脂、ポリエステル樹脂、ポリウレタン樹脂、ゴム系樹脂、アクリル樹脂、ポリイミド樹脂等が挙げられる。また、例えば、エチレンプロピレンジエンゴム（ＥＰＤＭ）等のオレフィン系エラストマー、水添スチレン系熱可塑性エラストマー（ＳＥＢＳ）等のエラストマー樹脂等が挙げられる。なかでも、気泡構造を制御しやすく優れた強度と柔軟性とを発揮できることから、ポリウレタン樹脂又はポリオレフィン樹脂が好ましく、ポリオレフィン樹脂がより好ましい。これらの樹脂は単独で用いてもよいし、２種以上を併用してもよい。
【００３０】
上記ポリオレフィン樹脂としては、ポリエチレン樹脂、ポリプロピレン樹脂、エチレン−酢酸ビニル共重合体等が挙げられる。なかでも、ポリエチレン樹脂が好ましい。上記ポリエチレン樹脂としては、チーグラー・ナッタ化合物、メタロセン化合物、酸化クロム化合物等の重合触媒で重合されたポリエチレン樹脂が挙げられる。
【００３１】
また、上記ポリエチレン樹脂としては、直鎖状低密度ポリエチレンが好ましい。直鎖状低密度ポリエチレンを用いることにより、上記発泡体層に高い柔軟性を付与できるとともに、上記発泡体層を薄くすることができる。
上記直鎖状低密度ポリエチレンは、エチレンと必要に応じて少量のα−オレフィンとを共重合することにより得られる直鎖状低密度ポリエチレンが好ましい。この場合、エチレンの含有量は特に限定されないが、全モノマー量に対して７５重量％以上が好ましく、９０重量％以上がより好ましい。
上記α−オレフィンとして、具体的には、プロピレン、１−ブテン、１−ペンテン、４−メチル−１−ペンテン、１−ヘキセン、１−ヘプテン及び１−オクテン等が挙げられる。なかでも、炭素数４〜１０のα−オレフィンが好ましい。
【００３２】
上記発泡体層は、２５％圧縮強度が２０ｋＰａ以上１０００ｋＰａ以下であることが好ましい。
上記発泡体層の２５％圧縮強度が上記範囲であることで、粘着テープの強度を維持しながら、優れた柔軟性を発揮させることができる。粘着テープの強度および柔軟性の更なる両立の観点から、上記発泡体層の２５％圧縮強度は５０ｋＰａ以上であることがより好ましく、７０ｋＰａ以上であることが更に好ましく、８００ｋＰａ以下であることがより好ましく、６００ｋＰａ以下であることが更に好ましい。
なお、上記２５％圧縮強度は、ＪＩＳ  Ｋ  ６２５４に準拠した方法で測定することによって求めることができる。
【００３３】
上記発泡体層は、見かけ密度が０．０５ｇ／ｃｍ３以上０．７ｇ／ｃｍ３以下であることが好ましい。
上記発泡体層の見かけ密度をこの範囲内とすることにより、粘着テープの強度を維持しながら、優れた柔軟性を発揮させることができる。粘着テープの強度および柔軟性の更なる両立の観点から、上記発泡体層の見かけ密度は０．１ｇ／ｃｍ３以上であることがより好ましく、０．１３ｇ／ｃｍ３以上であることが更に好ましく、０．６５ｇ／ｃｍ３以下であることがより好ましく、０．６ｇ／ｃｍ３以下であることが更に好ましい。なお上記見かけ密度はＪＩＳ  Ｋ  ６７６７に準拠した方法で測定することができる。
【００３４】
上記発泡体層の厚みは特に限定されないが、８０μｍ以上１５００μｍ以下であることが好ましい。発泡体層の厚みが上記範囲であることで、積層体を車両のガラス部材をフレームに固定する用途や窓ガラスを窓枠に固定する用途において、粘着テープの過度な変形を抑制しつつ、ガラスと樹脂部材との接触面に曲面や凹凸があっても、ガラスおよび樹脂部材との剥がれを生じ難くすることができる。粘着テープの過度な変形の更なる抑制及びガラスと樹脂部材との剥がれの更なる抑制の観点から、上記発泡体層の厚みのより好ましい下限は９０μｍ、更に好ましい下限は１００μｍ、更により好ましい下限は１１０μｍ、特に好ましい下限は１２０μｍである。また、より好ましい上限は１２００μｍ、更に好ましい上限は１０００μｍ、更により好ましい上限は８００μｍ、特に好ましい上限は６００μｍ、とりわけ好ましい上限は４００μｍである。
【００３５】
上記粘着テープが粘着剤層、発泡体層、及び粘着剤層をこの順で有する場合、粘着剤層と発泡体層の間に樹脂フィルム層が存在してもよい。上記樹脂フィルム層は、粘着剤層と発泡体層との間に存在すると、粘着テープのリワーク性、加工性及びハンドリング性を向上させることができる。上記樹脂フィルム層は、発泡体層の一方の面上に存在してもよく、発泡体の両方の面上に存在してもよい。上記樹脂フィルムの厚みは、特に限定されないが、好ましくは１０μｍ以上、より好ましくは２０μｍ以上であり、好ましくは１００μｍ以下、より好ましくは５０μｍ以下である。
【００３６】
上記粘着テープを製造する方法は特に限定されず、例えば、上記粘着テープが単層の粘着剤層からなる場合、上記粘着ポリマーと、必要に応じて架橋剤や粘着付与剤等の成分とを混合、攪拌して粘着剤溶液を調製し、この粘着剤溶液を離型処理したＰＥＴフィルムに塗工乾燥させることによって製造することができる。また、上記粘着テープが粘着剤層／発泡体層／粘着剤層の３層構造を有する場合は以下のような方法で製造することができる。
まず、発泡体層を射出発泡成形法や、発泡剤を混合した樹脂を押出機で押出す押出発泡成形法等によって形成する。次いで、上記粘着剤溶液を離型処理したＰＥＴフィルムに塗工乾燥させて粘着剤層を形成し、得られた粘着剤層を得られた発泡体層の両面に転着させることによって製造することができる。
【００３７】
上記ガラスは特に限定されず、一般に使用されているガラスを使用することができ、例えば、フロートガラス、磨きガラス、型板ガラス、網入りガラス、線入りガラス、着色ガラス等の無機ガラスが挙げられる。また、ポリエチレンテレフタレート、ポリカーボネート、ポリアクリレート等の有機プラスチックを用いることもできる。また、ガラスのサイズも特に限定されないが、大型で重量の大きなガラスを用いた時に本発明の効果が大きく発揮される。
【００３８】
上記樹脂部材の材料は特に限定されず、例えば、ポリエチレン、ポリプロピレン等のポリオレフィン樹脂、ポリエチレンテレフタレート、ポリブチレンテレフタレート等のポリエステル樹脂、ポリカーボネート樹脂、ＡＢＳ樹脂、ポリアミド樹脂等の一般的に用いられている樹脂を用いることができる。なかでも、剛性が高く、ガラスの重みによって変形しにくいことから、ポリエステル樹脂が好ましく、ポリエチレンテレフタレート、ポリブチレンテレフタレートがより好ましく、ポリブチレンテレフタレートが更に好ましい。
【００３９】
上記樹脂部材の形状は特に限定されず、用途に応じて適宜決定される。例えば、上記樹脂部材の形状としては長方形、正方形、５角形、円形、楕円形等が挙げられる。
【００４０】
上記樹脂部材のサイズは特に限定されず、用途に応じて適宜決定される。例えば、本発明の積層体が車両用ガラスを車両のフレームに取り付けるために用いられる場合、上記樹脂部材のサイズは１００ｍｍ２以上であることが好ましく２００ｍｍ２以上であることがより好ましい。上記樹脂部材が上記範囲のサイズであると、車両用ガラスの重みに耐えて接着剤が硬化するまでの間車両用ガラスをより確実に固定することができる。上記樹脂部材のサイズの上限は特に限定されず、コストやデザインの自由度の観点から粘着テープのずれや剥がれが起きない範囲でできるだけ小さいことが好ましいが、例えば、本発明の積層体が車両用ガラスを車両のフレームに取り付けるために用いられる場合、４０００ｍｍ２以下であることが好ましい。
【００４１】
上記樹脂部材は、上記粘着剤層と接する接触面及び該接触面に対向する対向面を有し、前記対向面は長さ３ｍｍ以上の突起部を有することが好ましい。
上記樹脂部材の上記粘着剤層と接する面とは反対側の面に突起を有することで、フロントガラス等の車両用ガラスを車両のフレームに取り付ける際に積層体をフレームに固定することができる。より確実に固定を行う観点から、上記突起部の長さは５ｍｍ以上であることがより好ましい。なお、上記樹脂部材が有し得る突起部は、１個であってもよく、１個以上であってもよく、２個以上であってもよく、通常５個以下である。
【００４２】
本発明の積層体の用途は特に限定されないが、車両の生産において車両用ガラスを車両のフレームに接着する際に、接着剤が硬化するまでの間ガラスを固定する用途に好適に用いることができる。
このような、車両用ガラスとして用いられる本発明の積層体もまた、本発明の１つである。
ここで、車両用ガラスとして用いられる場合の本発明の積層体を表した模式図を図３に示した。図３ではガラスとしてフロントガラスを用いた例を示している。本発明の積層体は、ガラス（フロントガラス）１に樹脂部材２が粘着テープ５を介して接着されている。ガラス（フロントガラス）１と樹脂部材２とを粘着テープで接着することから、従来の接着剤を用いた場合と比べて乾燥が不要になり、格段に生産効率を向上させることができる。本発明の積層体は図１、２に示したような方法で車両のフレームに固定される。
また、車両用ガラスと樹脂部材を接着するために用いられる粘着テープであって、
粘着テープは粘着ポリマーを含有する粘着剤層を有し、前記粘着ポリマーは、数平均分子量が３０万以上、重量平均分子量が５０万以上である、粘着テープもまた、本発明の１つである。
【００４３】
また、本発明の積層体は、車両用ガラスの固定の用途以外にも、はめ殺しの窓を構築する際に窓ガラスと窓枠とを接着する用途にも好適に用いることができる。
このような、ガラス窓と窓枠を接着するために用いられる粘着テープであって、粘着テープは粘着ポリマーを含有する粘着剤層を有し、前記粘着ポリマーは、数平均分子量が３０万以上、重量平均分子量が５０万以上である、粘着テープもまた本発明の１つである。
【発明の効果】
【００４４】
本発明によれば、ガラスと樹脂部材とを粘着テープで接合した積層体であって、大型のガラスを用いた場合であっても粘着テープの剥がれやずれが生じ難い積層体及び該積層体を形成するための粘着テープを提供することができる。
【図面の簡単な説明】
【００４５】
【図１】車両用ガラスを車両のフレームに仮固定する様子を表した模式図である。
【図２】車両用ガラスを車両のフレームに仮固定する様子を表した模式図である。
【図３】車両用ガラスの固定用として用いられる場合の本発明の積層体を表した模式図である。
【発明を実施するための形態】
【００４６】
以下に実施例を挙げて本発明の態様を更に詳しく説明するが、本発明はこれら実施例にのみ限定されるものではない。
【００４７】
（粘着ポリマーの調製）
（１）粘着ポリマーＡの調製
重合開始剤６．３８ｇ（５０ｍｍｏｌ）をテトラヒドロフラン（ＴＨＦ）５０ｍＬに懸濁させ、これに１．６ｍｏｌ／Ｌのｎ−ブチルリチウム／ヘキサン溶液３４．４ｍＬ（５５ｍｍｏｌ）を、室温でゆっくり滴下した。この反応溶液を金属テルルが完全に消失するまで攪拌した。この反応溶液に、エチル−２−ブロモ−イソブチレート１０．７ｇ（５５ｍｍｏｌ）を室温で加え、２時間攪拌した。反応終了後、減圧下で溶媒を濃縮し、続いて減圧蒸留して、黄色油状物の２−メチル−２−ｎ−ブチルテラニル−プロピオン酸エチルを得た。
アルゴン置換したグローブボックス内で、反応容器中に、製造した２−メチル−２−ｎ−ブチルテラニル−プロピオン酸エチル４５．７μＬ、２，２’−アゾビス（２，４−ジメチルバレロニトリル）１０ｍｇ、酢酸エチル０．５ｍＬを投入した後、反応容器を密閉し、反応容器をグローブボックスから取り出した。続いて、反応容器にアルゴンガスを流入しながら、反応容器内に、原料モノマー混合物を加えた。原料モノマー混合物の組成は、ブチルアクリレート（ＢＡ）１００重量部、アクリル酸（Ａａｃ）３重量部、及び、アクリル酸２−ヒドロキシエチル（ＨＥＡ）０．１重量部とした。更に、重合溶媒として酢酸エチル６８．７ｇを投入し、６０℃で２０時間重合反応を行い、リビングラジカル重合アクリル系ポリマー（粘着ポリマーＡ）含有溶液を得た。なお、原料は以下のものを用いた。
重合開始剤：Ｔｅｌｌｕｒｉｕｍ、金属テルル、４０メッシュ、アルドリッチ社製
ｎ−ブチルリチウム／ヘキサン溶液：アルドリッチ社製
２，２’−アゾビス（２，４−ジメチルバレロニトリル）：和光純薬工業社製
【００４８】
次いで、得られた粘着ポリマーＡ含有溶液をテトラヒドロフラン（ＴＨＦ）によって５０倍に希釈して得られた希釈液を、ポア径０．２μｍのポリテトラフルオロエチレン製フィルターで濾過した。その後、得られた濾液をゲルパミエーションクロマトグラフに供給してＧＰＣ測定を行った。粘着ポリマーＡのポリスチレン換算分子量を測定して、重量平均分子量（Ｍｗ）及び数平均分子量（Ｍｎ）を求めた。なお、測定機器と測定条件は以下の通りとした。
ゲルパミエーションクロマトグラフ：ｅ２６９５  Ｓｅｐａｒａｔｉｏｎｓ  Ｍｏｄｕｌｅ（Ｗａｔｅｒｓ社製）
検出器：示差屈折計（２４１４、Ｗａｔｅｒｓ社製）
カラム：ＧＰＣ  ＫＦ−８０６Ｌ（昭和電工社製）
標準試料：ＳＴＡＮＤＲＡＤ  ＳＭ−１０５、昭和電工社製
サンプル流量：１ｍＬ／ｍｉｎ
カラム温度：４０℃
【００４９】
（２）粘着ポリマーＢの調製
２−メチル−２−ｎ−ブチルテラニル−プロピオン酸エチルの投入量を３３．０μＬとし、２，２’−アゾビス（２，４−ジメチルバレロニトリル）の投入量を７．２ｍｇとした以外は粘着ポリマーＡの調製と同様にしてリビングラジカル重合アクリル系ポリマー（粘着ポリマーＢ）含有溶液を得た。また、得られた粘着ポリマーＢ含有溶液について、粘着ポリマーＡの調製と同様にして重量平均分子量（Ｍｗ）、数平均分子量（Ｍｎ）及び分子量分布（Ｍｗ／Ｍｎ）を求めた。
【００５０】
（３）粘着ポリマーＣの調製
粘着ポリマーＡの調製において２−メチル−２−ｎ−ブチルテラニル−プロピオン酸エチルの投入量を３３．０μＬに、２，２’−アゾビス（２，４−ジメチルバレロニトリル）の投入量を７．２ｍｇに変更した。また、原料モノマー混合物の組成を、ブチルアクリレート（ＢＡ）２５重量部、２−エチルヘキシルアクリレート（２ＥＨＡ）７５重量部、アクリル酸（Ａａｃ）３重量部、及び、アクリル酸２−ヒドロキシエチル（ＨＥＡ）０．１重量部とし、重量溶媒を酢酸エチル４３．０ｇに変更した。上記の点以外は粘着ポリマーＡの調製と同様にしてリビングラジカル重合アクリル系ポリマー（粘着ポリマーＣ）含有溶液を得て、重量平均分子量（Ｍｗ）、数平均分子量（Ｍｎ）及び分子量分布（Ｍｗ／Ｍｎ）を求めた。
【００５１】
（４）粘着ポリマーＤの調製
粘着ポリマーＡの調製において２−メチル−２−ｎ−ブチルテラニル−プロピオン酸エチルの投入量を３３．０μＬに、２，２’−アゾビス（２，４−ジメチルバレロニトリル）の投入量を７．２ｍｇに変更した。また、原料モノマー混合物の組成を、２−エチルヘキシルアクリレート（２ＥＨＡ）１００重量部、アクリル酸（Ａａｃ）３重量部、及び、アクリル酸２−ヒドロキシエチル（ＨＥＡ）０．１重量部とし、重量溶媒を酢酸エチル４３．０ｇとした。上記点以外は粘着ポリマーＡの調製と同様にしてリビングラジカル重合アクリル系ポリマー（粘着ポリマーＤ）含有溶液を得て、重量平均分子量（Ｍｗ）、数平均分子量（Ｍｎ）及び分子量分布（Ｍｗ／Ｍｎ）を求めた。
【００５２】
（５）粘着ポリマーＥの調製
２−メチル−２−ｎ−ブチルテラニル−プロピオン酸エチルの投入量を２６．０μＬとし、２，２’−アゾビス（２，４−ジメチルバレロニトリル）の投入量を７．０ｍｇとした以外は粘着ポリマーＡの調製と同様にしてリビングラジカル重合アクリル系ポリマー（粘着ポリマーＥ）含有溶液を得た。また、得られた粘着ポリマーＥ含有溶液について、粘着ポリマーＡの調製と同様にして重量平均分子量（Ｍｗ）、数平均分子量（Ｍｎ）及び分子量分布（Ｍｗ／Ｍｎ）を求めた。
【００５３】
（６）粘着ポリマーＦの調製
温度計、攪拌機、冷却管を備えた反応器にブチルアクリレート（ＢＡ）１００重量部、アクリル酸（Ａａｃ）３重量部、アクリル酸２−ヒドロキシエチル（ＨＥＡ）０．１重量部、酢酸エチル８７重量部及びトルエン３８重量部を加え、窒素置換した後、反応器を６０℃に加熱して還流を開始した。続いて、上記反応器内に、重合開始剤としてアゾビスイソブチロニトリル０．１５重量部を添加し、３時間還流させることで、粘着ポリマーＦの酢酸エチル溶液を得た。得られた粘着ポリマーＦ含有溶液について、粘着ポリマーＡと同様の方法で重量平均分子量（Ｍｗ）、数平均分子量（Ｍｎ）及び分子量分布（Ｍｗ／Ｍｎ）を求めた。
【００５４】
（７）粘着ポリマーＧの調製
温度計、攪拌機、冷却管を備えた反応器にブチルアクリレート（ＢＡ）１００重量部、アクリル酸（Ａａｃ）３重量部、アクリル酸２−ヒドロキシエチル（ＨＥＡ）０．１重量部、及び、酢酸エチル１０５重量部、トルエン２０重量部を加え、窒素置換した後、反応器を６０℃に加熱して還流を開始した。続いて、上記反応器内に、重合開始剤としてアゾビスイソブチロニトリル０．１５重量部を添加し、３時間還流させることで、粘着ポリマーＧの酢酸エチル溶液を得た。得られた粘着ポリマーＧ含有溶液について、粘着ポリマーＡと同様の方法で重量平均分子量（Ｍｗ）、数平均分子量（Ｍｎ）及び分子量分布（Ｍｗ／Ｍｎ）を求めた。
【００５５】
（８）粘着ポリマーＨの調製
温度計、攪拌機、冷却管を備えた反応器にブチルアクリレート（ＢＡ）１００重量部、アクリル酸（Ａａｃ）３重量部、アクリル酸２−ヒドロキシエチル（ＨＥＡ）０．１重量部、及び、酢酸エチル９５重量部、トルエン３０重量部を加え、窒素置換した後、反応器を加熱して還流を開始した。続いて、上記反応器内に、重合開始剤としてアゾビスイソブチロニトリル０．１５重量部を添加し、６時間還流させることで、粘着ポリマーＨの酢酸エチル溶液を得た。得られた粘着ポリマーＨ含有溶液について、粘着ポリマーＡと同様の方法で重量平均分子量（Ｍｗ）、数平均分子量（Ｍｎ）及び分子量分布（Ｍｗ／Ｍｎ）を求めた。
【００５６】
（９）粘着ポリマーＩの調製
温度計、攪拌機、冷却管を備えた反応器にブチルアクリレート（ＢＡ）１００重量部、アクリル酸（Ａａｃ）３重量部、アクリル酸２−ヒドロキシエチル（ＨＥＡ）０．１重量部、及び、酢酸エチル６１重量部、トルエン６０重量部を加え、窒素置換した後、反応器を６０℃に加熱して還流を開始した。続いて、上記反応器内に、重合開始剤としてアゾビスイソブチロニトリル０．１５重量部を添加し、３時間還流させることで、粘着ポリマーＩの酢酸エチル溶液を得た。得られた粘着ポリマーＩ含有溶液について、粘着ポリマーＡと同様の方法で重量平均分子量（Ｍｗ）、数平均分子量（Ｍｎ）及び分子量分布（Ｍｗ／Ｍｎ）を求めた。
【００５７】
（１０）粘着ポリマーＪの調製
２−メチル−２−ｎ−ブチルテラニル−プロピオン酸エチル５１．０μＬ、２，２’−アゾビス（２，４−ジメチルバレロニトリル）１１．０ｍｇに変えた以外は粘着ポリマーＡの調製と同様にしてリビングラジカル重合アクリル系ポリマーＪ含有溶液を得て、重量平均分子量（Ｍｗ）、数平均分子量（Ｍｎ）及び分子量分布（Ｍｗ／Ｍｎ）を求めた。
【００５８】
【表１】
2020142440.tif 000002
【００５９】
（実施例１）
（粘着剤溶液の調製）
得られた粘着ポリマーＡ含有液の固形成分１００重量部に対して、粘着付与剤として水添ロジンエステル樹脂１０重量部、テルペンフェノール樹脂１０重量部、重合ロジンエステル樹脂１０重量部を加えた。更に、酢酸エチル１２５重量部、イソシアネート系架橋剤６．４重量部（固形分換算）を添加し、攪拌して、粘着剤の酢酸エチル溶液を得た。なお、粘着付与剤及び架橋剤は以下のものを用いた。
水添ロジンエステル樹脂：ＫＥ３５９、荒川化学工業社製、軟化点１００℃
テルペンフェノール樹脂：Ｇ１５０、ヤスハラケミカル社製、軟化点１５０℃
重合ロジンエステル樹脂：Ｄ−１６０、荒川化学工業社製、軟化点１６０℃
イソシアネート系架橋剤：コロネートＬ４５、東ソー社製
【００６０】
（発泡体層の調製）
発泡体層に使用する発泡体として以下のものを使用した。
ボラーラＸＬＨ−０５００３黒、積水化学工業社製、厚み：３００μｍ、見かけ密度：０．１８ｇ／ｃｍ３、２５％圧縮強度：７５ｋＰａ
【００６１】
（粘着テープの製造）
厚み１５０μｍの離型紙を用意し、この離型紙の離型処理面に得られた粘着剤の酢酸エチル溶液を塗布し、１１０℃で３分間乾燥させることにより、厚み５０μｍの粘着剤層を形成した。この粘着剤層を、発泡体層の表面と貼り合わせた。次いで、同様の要領で、発泡体層の反対の表面にも上記と同じ粘着剤層を貼り合わせた。これにより、厚み４００μｍの離型紙で覆われた粘着テープを得た。
【００６２】
（せん断貯蔵弾性率Ｇ’の測定）
上記方法で粘着剤層のみからなる測定用サンプルを作製した。得られた測定用サンプルについて、動的粘弾性測定装置（アイティー計測制御社製、ＤＶＡ−２００）を用いて、周波数１Ｈｚ、昇温速度５℃／ｍｉｎで−５０℃から２００℃まで測定を行い、２３℃におけるせん断貯蔵弾性率Ｇ’を測定した。
【００６３】
（ゲル分率の測定）
得られた粘着テープの粘着剤層のみを０．１ｇこそぎ取って酢酸エチル５０ｍｌ中に浸漬し、振とう機で温度２３度、２００ｒｐｍの条件で２４時間振とうした（以下、こそぎ取った粘着剤層のことを粘着剤組成物という）。振とう後、金属メッシュ（目開き＃２００メッシュ）を用いて、酢酸エチルと酢酸エチルを吸収し膨潤した粘着剤組成物を分離した。分離後の粘着剤組成物を１１０℃の条件下で１時間乾燥させた。乾燥後の金属メッシュを含む粘着剤組成物の重量を測定し、下記式を用いて粘着剤層のゲル分率を算出した。
ゲル分率（重量％）＝１００×（Ｗ１−Ｗ２）／Ｗ０
（Ｗ０：初期粘着剤組成物重量、Ｗ１：乾燥後の金属メッシュを含む粘着剤組成物重量、Ｗ２：金属メッシュの初期重量）
【００６４】
（実施例２）
粘着ポリマーＢを使用した以外は実施例１と同様にして粘着テープを得て、各測定を行った。
【００６５】
（実施例３）
粘着ポリマーＢを使用しイソシアネート系架橋剤４．５重量部（固形分換算）を添加した以外は実施例１と同様にして粘着テープを得て、各測定を行った。
【００６６】
（実施例４）
粘着ポリマーＢを使用しイソシアネート系架橋剤３．５重量部（固形分換算）を添加した以外は実施例１と同様にして粘着テープを得て、各測定を行った。
【００６７】
（実施例５）
粘着ポリマーＣを使用しイソシアネート系架橋剤６．４重量部（固形分換算）を添加した以外は実施例１と同様にして粘着テープを得て、各測定を行った。
【００６８】
（実施例６）
粘着ポリマーＤを使用しイソシアネート系架橋剤８．０重量部（固形分換算）を添加した以外は実施例１と同様にして粘着テープを得て、各測定を行った。
【００６９】
（実施例７）
粘着ポリマーＥを使用しイソシアネート系架橋剤６．４重量部（固形分換算）を添加した以外は実施例１と同様にして粘着テープを得て、各測定を行った。
【００７０】
（実施例８）
粘着ポリマーＦを使用しイソシアネート系架橋剤６．０重量部（固形分換算）を添加した以外は実施例１と同様にして粘着テープを得て、各測定を行った。
【００７１】
（実施例９）
粘着ポリマーＧを使用しイソシアネート系架橋剤６．０重量部（固形分換算）を添加した以外は実施例１と同様にして粘着テープを得て、各測定を行った。
【００７２】
（実施例１０）
発泡体層として以下のものを使用した以外は実施例２と同様にして粘着テープを得て、各測定を行った。
ボラーラＸＬＨ−０１８００１黒、積水化学工業社製、厚み：１００μｍ、見かけ密度：０．５６ｇ／ｃｍ３、２５％圧縮強度：６００ｋＰａ
【００７３】
（実施例１１）
発泡体層として以下のものを使用した以外は実施例２と同様にして粘着テープを得て、各測定を行った。
ボラーラＸＬＨ−０１６００１黒、積水化学工業社製、厚み：１００μｍ、見かけ密度０．６４ｇ／ｃｍ３、２５％圧縮強度：８００ｋＰａ
【００７４】
（実施例１２）
発泡体層として以下のものを使用した以外は実施例２と同様にして粘着テープを得て、各測定を行った。
ボラーラＸＬＨ−１００１黒、積水化学工業社製、厚み：１０００μｍ、見かけ密度：０．１ｇ／ｃｍ３、２５％圧縮強度：４０ｋＰａ
【００７５】
（実施例１３）
発泡体層として以下のものを使用した以外は実施例２と同様にして粘着テープを得て、各測定を行った。
ボラーラＸＬＨ−０２５０００８黒、積水化学工業社製、厚み：８０μｍ、見かけ密度：０．４ｇ／ｃｍ３、２５％圧縮強度：１２０ｋＰａ
【００７６】
（比較例１）
粘着ポリマーＨを使用しイソシアネート系架橋剤５．０重量部（固形分換算）を添加した以外は実施例１と同様にして粘着テープを得て、各測定を行った。
【００７７】
（比較例２）
粘着ポリマーＩを使用しイソシアネート系架橋剤６．０重量部（固形分換算）を添加した以外は実施例１と同様にして粘着テープを得て、各測定を行った。
【００７８】
（比較例３）
粘着ポリマーＪを使用しイソシアネート系架橋剤８．０重量部（固形分換算）を添加した以外は実施例１と同様にして粘着テープを得て、各測定を行った。
【００７９】
＜評価＞
実施例、比較例で得られた粘着テープについて以下の評価を行った。結果を表２、３に示した。
【００８０】
（粘着テープのずれの評価）
７０ｍｍ×１１ｍｍ、厚み１ｍｍのポリブチレンテレフタレート製の樹脂板の片面中央に直径６ｍｍ高さ１４ｍｍの突起を有する樹脂部材を用意した。樹脂部材の突起を有している面とは反対側の面に７０ｍｍ×１１ｍｍに切り出した粘着テープを貼り付けた。次いで、粘着テープの樹脂部材が貼り付けられた面とは反対側の面を黒色セラミック印刷を施したガラス（２００ｍｍ×２００ｍｍ×５ｍｍ）の印刷面に貼り付けた。樹脂部材の突起に３ｋｇの重りを結んだ紐を引っ掛け、外気温２３℃、湿度５０％ＲＨの条件で５日間放置した。５日後、粘着テープのずれを測定した。なお、粘着テープのずれは、ずれの大きさが最大のものを用いた。比較例１〜３については樹脂部材が落下してしまい、粘着テープのずれを測定することができなかった。
【００８１】
【表２】
2020142440.tif 000003
【００８２】
【表３】
2020142440.tif 000004
【産業上の利用可能性】
【００８３】
本発明によれば、ガラスと樹脂部材とを粘着テープで接合した積層体であって、大型のガラスを用いた場合であっても粘着テープの剥がれやずれが生じ難い積層体及び該積層体を形成するための粘着テープを提供することができる。
【符号の説明】
【００８４】
１  フロントガラス
２  樹脂部材
３  フレーム
４  接着剤
５  粘着テープ
【図１】
2020142440.tif 000005
【図２】
2020142440.tif 000006
【図３】
2020142440.tif 000007